(57)【要約】      （修正有）【課題】優れた光学特性を長期にわたって発揮することができる光学性層および光学部品を提供する。【解決手段】機能層付レンズ１（光学性層）は、全体形状が湾曲形状をなし、眼鏡レンズに用いられる光学性層であって、第１の樹脂材料を含むレンズ層４と、レンズ層４の湾曲凸面側に設けられ、入射する光に対して光学的に作用する光学性粒子と、第２の樹脂材料とを有する機能層３と、を備え、機能層３の湾曲形状の頂部における厚さをＡとし、機能層３の縁部における厚さをＢとしたとき、Ａ／Ｂは、０．９８５以上１．０１５以下であり、レンズ層４と機能層３との境界部に、第１の樹脂材料と第２の樹脂材料とが溶融されて結合した溶融部７を有する。【選択図】図５
2019197196.tif 000002
【特許請求の範囲】
【請求項１】
全体形状が湾曲形状をなし、眼鏡レンズに用いられる光学性層であって、
第１の樹脂材料を含むレンズ層と、
前記レンズ層の湾曲凸面側に設けられ、入射する光に対して光学的に作用する光学性粒子と、第２の樹脂材料とを有する機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有することを特徴とする光学性層。
【請求項２】
前記機能層の平均厚さは、機能層付レンズの平均厚さの０．５％以上５０％以下である請求項１に記載の光学性層。
【請求項３】
前記機能層の平均厚さは、０．０５ｍｍ以上２ｍｍ以下である請求項１または２に記載の光学性層。
【請求項４】
前記レンズ層の平均厚さは、１ｍｍ以上１５ｍｍ以下である請求項１ないし３のいずれか１項に記載の光学性層。
【請求項５】
前記第１の樹脂材料および前記第２の樹脂材料は、主としてポリカーボネートを含み、
前記第１の樹脂材料のポリカーボネートの平均分子量は、前記第２の樹脂材料のポリカーボネートの平均分子量よりも低い請求項１ないし４のいずれか１項に記載の光学性層。
【請求項６】
請求項１ないし５のいずれか１項に記載の光学性層を備えることを特徴とする光学部品。
【発明の詳細な説明】
【技術分野】
【０００１】
本発明は、光学性層および光学部品に関する。
【背景技術】
【０００２】
眼鏡やサングラス等の光学部品は、樹脂材料またはガラス材料等、光透過性を有する材料で構成されたレンズ層と、レンズ層に積層され、レンズ層を透過する光に対して光学的に作用する充填材を含む光学機能層と、を有している（例えば、特許文献１参照）。
【０００３】
特許文献１に記載されている光学部品では、光学機能層は、金属膜をレンズ層に多層に積層したハーフミラー層で構成されている。このため、光学部品を外側から見たとき、光学部品がキラキラ光って見えてデザイン性が高くなるとともに、使用者の目が外側から見えにくくなっている。また、防眩効果を発揮することができ、目の疲労感を低減することができる。
【０００４】
しかしながら、レンズ層は、湾曲面となっていることが多く、この湾曲面に均一な厚さで光学機能層を積層するのは困難である。このため、光学機能層の光学特性にムラが生じることがある。
【０００５】
そこで、光学機能層を成形した後にレンズ層に接着する構成が考えられるが、湾曲面に対して光学機能層を接着する構成では、光学機能層が剥がれてしまう恐れがある。
このように、優れた光学特性を長期にわたって発揮するのは困難である。
【先行技術文献】
【特許文献】
【０００６】
【特許文献１】ＷＯ２０１４／１１５７０５
【発明の概要】
【発明が解決しようとする課題】
【０００７】
本発明の目的は、優れた光学特性を長期にわたって発揮することができる光学性層および光学部品を提供することにある。
【課題を解決するための手段】
【０００８】
このような目的は、下記（１）〜（６）の本発明により達成される。
（１）  全体形状が湾曲形状をなし、眼鏡レンズに用いられる光学性層であって、
第１の樹脂材料を含むレンズ層と、
前記レンズ層の湾曲凸面側に設けられ、入射する光に対して光学的に作用する光学性粒子と、第２の樹脂材料とを有する機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有することを特徴とする光学性層。
【０００９】
（２）  前記機能層の平均厚さは、機能層付レンズの平均厚さの０．５％以上５０％以下である上記（１）に記載の光学性層。
【００１０】
（３）  前記機能層の平均厚さは、０．０５ｍｍ以上２ｍｍ以下である上記（１）または（２）に記載の光学性層。
【００１１】
（４）  前記レンズ層の平均厚さは、１ｍｍ以上１５ｍｍ以下である上記（１）ないし（３）のいずれかに記載の光学性層。
【００１２】
（５）  前記第１の樹脂材料および前記第２の樹脂材料は、主としてポリカーボネートを含み、
前記第１の樹脂材料のポリカーボネートの平均分子量は、前記第２の樹脂材料のポリカーボネートの平均分子量よりも低い上記（１）ないし（４）のいずれかに記載の光学性層。
【００１３】
（６）  上記（１）ないし（５）のいずれかに記載の光学性層を備えることを特徴とする光学部品。
【発明の効果】
【００１４】
本発明によれば、優れた光学特性を長期にわたって発揮することができる光学性層および光学部品を提供することができる。
【図面の簡単な説明】
【００１５】
【図１】本発明の光学性層（第１実施形態）を備えるサングラス（光学部品）の斜視図である。
【図２】本発明の光学性層（第１実施形態）を備えるサンバイザー（光学部品）の斜視図である。
【図３】図１に示す機能層を製造する機能層製造装置を模式的に示した側面図である。
【図４】図１に示す光学性層を製造する光学性層製造装置を模式的に示した断面図である。
【図５】図１に示す光学性層の断面図である。
【図６】本発明の光学性層（第２実施形態）を備える光学部品の断面図である。
【発明を実施するための形態】
【００１６】
以下、本発明の光学性層および光学部品を添付図面に示す好適な実施形態に基づいて詳細に説明する。
【００１７】
＜第１実施形態＞
図１は、本発明の光学性層（第１実施形態）を備えるサングラス（光学部品）の斜視図である。図２は、本発明の光学性層（第１実施形態）を備えるサンバイザー（光学部品）の斜視図である。図５は、図１に示す光学性層の断面図である。
【００１８】
なお、図１、図２、図５（図６についても同様）では、上側を「上方」または「上」と言い、下側を「下方」または「下」とも言う。また、本明細書で参照する図面では、厚さ方向の寸法を誇張して図示しており、実際の寸法とは大きく異なる。
【００１９】
図５に示すように、機能層付レンズ１（光学性層）は、全体形状が湾曲形状をなすものであり、第１の樹脂材料を含むレンズ層４と、レンズ層４の湾曲凸面側に設けられ、入射する光に対して光学的に作用する光学性粒子と、第２の樹脂材料とを含む機能層３と、を備え、機能層３の湾曲形状の頂部における厚さをＡとし、機能層３の縁部における厚さをＢとしたとき、Ａ／Ｂは、０．９８５以上１．０１５以下であり、レンズ層４と機能層３との境界部に、第１の樹脂材料と第２の樹脂材料とが溶融されて結合した溶融部７を有することを特徴とする。
【００２０】
これにより、機能層３の厚みのバラツキを可及的に抑制することができ、厚さが可及的に均一な機能層３を有するものとなる。よって、機能層付レンズ１に入射した入射光に対して、どの部分でも同じように機能層３の光学性粒子が作用する。その結果、光学的作用にばらつきが少ない、光学特性に優れる機能層付レンズ１を得ることができる。
【００２１】
また、レンズ層４と機能層３との境界部に溶融部７が設けられている、すなわち、レンズ層４と機能層３とが溶融接合されているため、機能層付レンズ１は、レンズ層４と機能層３との接合強度が比較的高いものとなる。よって、レンズ層４と機能層３との不本意な剥離を防止することができ、耐久性に優れる。
【００２２】
以上より、機能層付レンズ１は、優れた光学特性を長期にわたって発揮することができる。
【００２３】
なお、機能層付レンズ１の湾曲面の曲率半径は、６．５４ｃｍ以上２００ｃｍ以下程度とされる。
【００２４】
このような機能層付レンズ１は、図１に示すサングラス（光学部品１０）や、図２に示すサンバイザー（光学部品１０’）に用いられる。
【００２５】
図１に示すように、サングラス（光学部品１０）は、使用者の頭部に装着されるフレーム２と、フレーム２に固定された機能層付レンズ１（光学性層）とを備えている。なお、本明細書中においては、「レンズ」とは、集光機能を有するもの、集光機能を有していないものの双方を含む。
【００２６】
図１に示すように、フレーム２は、使用者の頭部に装着されるものであり、リム部２１と、ブリッジ部２２と、使用者の耳に掛けられるテンプル部２３と、ノーズパッド部２４を有している。各リム部２１は、リング状をなしており、内側に機能層付レンズ１が装着される部分である。
【００２７】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１０）を使用者の頭部に装着した装着状態において、使用者の鼻と当接する部分である。これにより、装着状態を安定的に維持することができる。
【００２８】
なお、フレーム２の形状は、使用者の頭部に装着することができるものであれば、図示のものに限定されない。
【００２９】
本発明の光学部品は、前述した本発明の機能層付レンズ１（光学性層）を備えることを特徴とする。これにより、前述した機能層付レンズ１（光学性層）の利点を享受しつつ、サングラスとしての機能を発揮することができる。
【００３０】
図２に示すように、サンバイザー（光学部品１０’）は、使用者の頭部に装着されるリング状の装着部５と、装着部５の前方に設けられたツバ６とを有している。ツバ６は、機能層付レンズ１（光学性層）を有する。これにより、前述した機能層付レンズ１（光学性層）の利点を享受しつつ、サンバイザーとしての機能を発揮することができる。
【００３１】
以下、機能層付レンズ１について詳細に説明する。なお、以下では、レンズ層４（基材）上に積層した場合について代表的に説明する。
【００３２】
図５に示すように、機能層付レンズ１は、機能層３と、レンズ層４と、溶融部７と、を有している。
【００３３】
＜レンズ層＞
レンズ層４は、第１の樹脂材料を含んで構成されている。第１の樹脂材料としては、特に限定されず、例えば、ポリカーボネート、ポリアミド、ポリ塩化ビニル、ポリエチレン、ポリプロピレン等が挙げられ、これらの中でもポリカーボネートであるのが好ましい。
【００３４】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、機能層付レンズ１の強度をより優れたものとすることができる。
【００３５】
この芳香族系ポリカーボネートは、例えば、ビスフェノールとホスゲンとの界面重縮合反応、ビスフェノールとジフェニルカーボネートとのエステル交換反応等により合成される。
【００３６】
ビスフェノールとしては、例えば、ビスフェノールＡや、下記式（１）に示すポリカーボネートの繰り返し単位の起源となるビスフェノール（変性ビスフェノール）等が挙げられる。
【００３７】
【化１】
2019197196.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００３８】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００３９】
特に、ポリカーボネートとしては、ビスフェノールに由来する骨格を有するビスフェノール型ポリカーボネートを主成分とするのが好ましい。かかるビスフェノール型ポリカーボネートを用いることにより、レンズ層４（機能層付レンズ１）は、さらに優れた強度を発揮するものとなる。
【００４０】
このようなポリカーボネートの粘度平均分子量Ｍｖは１５０００以上２８０００以下であるのが好ましく、１８０００以上２３０００以下であるのがより好ましい。
【００４１】
これにより、機能層付レンズ１の強度を十分に高めることができる。また、ポリカーボネートの溶融状態において、流動性を十分に高めることができる。
【００４２】
また、ポリカーボネートは、ＪＩＳ  Ｋ７２１０に準拠して測定されるメルトフローレート（ＭＦＲ）が、５ｇ／１０ｍｉｎ以上４０ｇ／１０ｍｉｎ以下であるのが好ましく、２０ｇ／１０ｍｉｎ以上３５ｇ／１０ｍｉｎ以下であるのがより好ましい。これにより、溶融状態において、ポリカーボネートの流動性を十分に高めることができる。
【００４３】
また、レンズ層４中のポリカーボネートの含有量は、８７ｗｔ％以上９９．９４９ｗｔ％以下であるのが好ましく、９０ｗｔ％以上９９．８７ｗｔ％以下であるのがより好ましい。これにより、本発明の効果をより確実に発揮することができる。
【００４４】
このようなレンズ層４の厚さ（平均厚さ）は、１ｍｍ以上１５ｍｍ以下であるのが好ましく、１．２ｍｍ以上５ｍｍ以下であるのがより好ましい。これにより、レンズ層４の十分な強度を確保することができる。
【００４５】
＜機能層＞
機能層３は、レンズ層４の湾曲凸面側に設けられている。また、機能層３は、入射する光に対して光学的に作用する光学性粒子と、第２の樹脂材料とを含んで構成されている。
【００４６】
第２の樹脂材料としては、特に限定されず、例えば、ポリカーボネート、ポリアミド、ポリ塩化ビニル、ポリエチレン、ポリプロピレン等が挙げられ、これらの中でもポリカーボネートであるのが好ましい。
【００４７】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、機能層付レンズ１の強度をより優れたものとすることができる。
【００４８】
この芳香族系ポリカーボネートは、例えば、ビスフェノールとホスゲンとの界面重縮合反応、ビスフェノールとジフェニルカーボネートとのエステル交換反応等により合成される。
【００４９】
ビスフェノールとしては、例えば、ビスフェノールＡや、下記式（１）に示すポリカーボネートの繰り返し単位の起源となるビスフェノール（変性ビスフェノール）等が挙げられる。
【００５０】
【化２】
2019197196.tif 000004
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００５１】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００５２】
特に、ポリカーボネートとしては、ビスフェノールに由来する骨格を有するビスフェノール型ポリカーボネートを主成分とするのが好ましい。かかるビスフェノール型ポリカーボネートを用いることにより、機能層３（機能層付レンズ１）は、さらに優れた強度を発揮するものとなる。
【００５３】
このようなポリカーボネートの粘度平均分子量Ｍｖが２００００以上３００００以下であるのが好ましく、２３０００以上２８０００以下であるのがより好ましい。
【００５４】
また、第１の樹脂材料および第２の樹脂材料がそれぞれポリカーボネートであった場合、レンズ層４のポリカーボネート（第１の樹脂材料）の平均分子量は、機能層３のポリカーボネート（第２の樹脂材料）の平均分子量よりも高いのが好ましい。これにより、湾曲状態でも、凸面の十分な強度と、機能層３とレンズ層４との密着性とを両立することができる。さらに、機能層３が成形時に受ける熱の影響によって変質するのを防止することができる。よって、機能層３の機能が損なわれるのを防止することができる。
【００５５】
また、この場合、粘度平均分子量Ｍｖの差は、２０００以上１３０００以下であるのが好ましく、３０００以上８０００以下であるのがより好ましい。これにより、上記効果をより確実に発揮することができる。
【００５６】
これにより、機能層付レンズ１の強度を十分に高めることができる。また、ポリカーボネートの溶融状態において、流動性を十分に高めることができる。
【００５７】
また、ポリカーボネートは、ＪＩＳ  Ｋ７２１０に準拠して測定されるメルトフローレート（ＭＦＲ）が、３ｇ／１０ｍｉｎ以上３０ｇ／１０ｍｉｎ以下であるのが好ましく、１５ｇ／１０ｍｉｎ以上２５ｇ／１０ｍｉｎ以下であるのがより好ましい。これにより、溶融状態において、ポリカーボネートの流動性を十分に高めることができる。
【００５８】
また、第１の樹脂材料および第２の樹脂材料がそれぞれポリカーボネートであった場合、レンズ層４のポリカーボネートのメルトフローレートが大きいのが好ましい。これにより、後述するように成形性に優れる。
【００５９】
また、この場合、メルトフローレートの差は、２ｇ／１０ｍｉｎ以上３５ｇ／１０ｍｉｎ以下であるのが好ましく、５ｇ／１０ｍｉｎ以上２５ｇ／１０ｍｉｎ以下であるのがより好ましい。これにより、上記効果をより確実に発揮することができる。
【００６０】
光学性粒子は、入射する光に対して光学的に作用する機能（光学的機能）を有する。光学性粒子としては、光学的機能を有していれば特に限定されないが、例えば、可視光を反射する可視光反射材や、紫外線を遮蔽する紫外線遮蔽材や、赤外線を遮蔽する赤外線遮蔽材等が挙げられる。
【００６１】
可視光反射材としては、例えば、ホウケイ酸カルシウム、ホウケイ酸アルミニウム等のホウケイ酸塩、ＴｉＯ２、ＳｎＯ２、ＺｎＯ、Ｆｅ２Ｏ３、Ｆｅ３Ｏ４、ＳｉＯ２、Ａｌ２Ｏ３、ＺｒＯ２等の金属酸化物等の可視光を反射する粒子や、可視光を反射しない粒子の表面に酸化チタンや酸化スズ等の金属酸化物を付着させる処理を行ったもの等が挙げられる。このような可視光反射材によれば、外側から機能層付レンズ１を見たとき、きらきら光って見え、デザイン性に優れる。
なお、可視光反射材の色は、無色、赤色、青色、黄色等、いかなる色であってもよい。
【００６２】
一方、紫外線遮蔽材としては、例えば金属アルミニウム単体、酸化アルミニウム、Ａｌ−Ｍｇ系、Ａｌ−Ｍｇ−Ｓｉ系、Ａｌ−Ｃｕ系等のアルミニウム合金等の紫外線を反射する材料等が挙げられる。このような紫外線反射材によれば、使用者の目に紫外線が照射されるのを抑制することができる。よって、使用者の目を保護することができる。
【００６３】
一方、赤外線遮蔽材としては、金属ホウ化物、酸化チタン、酸化ジルコニウム、スズドープ酸化インジウム（ＩＴＯ）、アンチモンドープ酸化スズ（ＡＴＯ）、酸化タングステン化合物等の赤外線吸収性を有する材料が挙げられる。これにより、使用者の目に赤外線が照射されるのを抑制することができる。よって、使用者の目を保護することができる。
【００６４】
なお、上記の他、レーザー発色剤や、フォトクロミック色素等が含有されていてもよい。
【００６５】
これら光学性粒子の形状は、特に限定されず、球状、針状、鱗片状等いかなる形状であってもよい。
【００６６】
また、光学性粒子の平均粒径は、２ｎｍ以上２０００ｎｍ以下であるのが好ましく、５ｎｍ以上１０００ｎｍ以下であるのがより好ましい。これにより、上述した光学特性を十分に高めることができるとともに、充填量が多くなり過ぎるのを防止することができる。
【００６７】
このような光学性粒子の機能層３中の含有量は、０．０００１ｗｔ％以上１ｗｔ％以下であるのが好ましく、０．０００２ｗｔ％以上０．５ｗｔ％以下であるのがより好ましい。これにより、機能層３の厚さが厚くなり過ぎるのを防止するとともに、機能層３とレンズ層４との密着性を高めることができる。光学性粒子の含有量が少なすぎると、上述したような効果が不十分になる傾向を示す。一方、光学性粒子の含有量が多すぎると、ヘイズが発生する傾向を示す。
【００６８】
機能層３の厚さ（平均厚さ）は、０．０５ｍｍ以上２．０ｍｍ以下であるのが好ましく、０．１５ｍｍ以上１．５ｍｍ以下であるのがより好ましい。これにより、機能層３の十分な強度を確保することができる。
【００６９】
機能層３の平均厚さの標準偏差は、０以上０．２以下であるのが好ましく、０以上０．１以下であるのがより好ましい。これにより、機能層３は、均一な厚さを有するものとなる。
【００７０】
このような機能層付レンズ１では、境界部に溶融部７が形成されている。溶融部７は、機能層３とレンズ層４との間に設けられた層状をなしている。すなわち、機能層付レンズ１では、機能層３とレンズ層４とが溶融接合されている。これにより、レンズ層に機能層を接着する構成や、レンズ層に金属膜を蒸着する構成に比べて、機能層３とレンズ層４との接合強度を高めることができる。よって、機能層付レンズ１では、機能層３が長期的に光学機能を発揮することができる。
【００７１】
溶融部７の平均厚さは、１μｍ以上１００μｍ以下であるのが好ましく、２μｍ以上８０μｍ以下であるのがより好ましい。これにより、機能層３とレンズ層４との接合強度を十分に確保することができる。
なお、機能層３およびレンズ層４の厚さは、溶融部７を除いた厚さとされる。
【００７２】
さて、このような機能層付レンズ１では、機能層３の湾曲形状の頂部における厚さをＡとし、機能層３の縁部における厚さをＢとしたとき、Ａ／Ｂは、０．９８５以上１．０１５以下とされる。これにより、機能層３の厚みのバラツキを可及的に抑制することができ、厚さが可及的に均一な機能層３を有するものとなる。よって、機能層付レンズ１に入射した入射光に対して、どの部分でも同じように機能層３の光学性粒子が作用する。その結果、光学的作用にばらつきが少ない、光学特性に優れる機能層付レンズ１を得ることができる。
【００７３】
Ａ／Ｂが大きすぎると、機能層３の湾曲形状の頂部における厚さが厚くなり過ぎ、光学特性にムラが生じる。一方、Ａ／Ｂが小さすぎると、機能層３の湾曲形状の縁部における厚さが厚くなり過ぎ、光学特性にムラが生じる。
【００７４】
また、Ａ／Ｂは、０．９９以上１．０１以下であるのがより好ましく、０．９９５以上１．００５以下であるのがさらに好ましい。これにより、本発明の効果がより顕著に得られる。
【００７５】
また、前述したように、機能層付レンズ１では、境界部に溶融部７が形成されている。すなわち、機能層付レンズ１では、機能層３とレンズ層４とが溶融接合されている。これにより、機能層付レンズ１は、レンズ層４と機能層３との接合強度が比較的高いものとなる。よって、レンズ層４と機能層３との不本意な剥離を防止することができ、耐久性に優れる。
【００７６】
以上より、機能層付レンズ１は、優れた光学特性を長期にわたって発揮することができる。
【００７７】
このような機能層付レンズ１の全体の平均厚さは、（平均厚さ）は、１．５ｍｍ以上１５ｍｍ以下であるのが好ましく、１．８ｍｍ以上１２ｍｍ以下であるのがより好ましい。これにより、機能層付レンズ１全体としての十分な強度を確保することができる。
【００７８】
また、機能層３の平均厚さは、機能層付レンズ１の平均厚さの０．５％以上５０％以下であるのが好ましく、１％以上４０％以下であるのがより好ましい。これにより、本発明の効果をより確実に発揮することができる。機能層３の平均厚さが機能層付レンズ１の平均厚さに対して薄すぎると、後述するように、溶融したレンズ材料を流し込んだときに、機能層３にしわが生じて外観が悪化する可能性が有る。一方で、機能層３の平均厚さが機能層付レンズ１の平均厚さに対して厚すぎると、機能層３のひずみが大きくなる傾向を示し全体として変形やゆがみが生じる可能性が有る。
【００７９】
（機能層の製造方法）
まず、本製造方法に用いる機能層製造装置について説明する。
【００８０】
図３は、図１に示す機能層を製造する機能層製造装置を模式的に示した側面図である。図４は、図１に示す光学性層を製造する光学性層製造装置を模式的に示した断面図である。
なお、以下の説明では、図３および図４中の上側を「上」、下側を「下」と言う。
【００８１】
図３に示す機能層製造装置１００は、シート供給部２００と、シート成形部３００とを有している。
【００８２】
シート供給部２００は、本実施形態では、押出機２１０と、押出機２１０の溶融樹脂吐出部に配管を介して接続されたＴダイ２２０とで構成されている。このＴダイ２２０により、溶融状態または軟化状態の帯状の機能層３’（機能シート）がシート成形部３００に供給される。
【００８３】
Ｔダイ２２０は、押出法で溶融状態または軟化状態の機能層３’を帯状のシートとした状態で押し出す押出成形部である。Ｔダイ２２０には、前述した機能層付レンズ１を構成する構成材料が溶融状態で装填されており、この溶融状態の材料をＴダイ２２０から押し出すことで、帯状をなす機能層３’が連続的に送り出される。
【００８４】
シート成形部３００は、タッチロール３１０と、冷却ロール３２０と、後段冷却ロール３３０とを有している。これらのロールは、それぞれ図示しないモータ（駆動手段）により、それぞれ単独回転するように構成されており、これらのロールの回転により、冷却されることで、連続的に送り出されるようになっている。このシート成形部３００に、機能層３’を連続的に送り込むことにより、機能層３’の表面が平坦化されるとともに、機能層３’が所望の厚さに設定されて冷却される。そして、この冷却された機能層３’を所定の長さに切断することにより、機能層３が得られる。
【００８５】
以上のような機能層製造装置１００を用いた機能層の製造方法により、本実施形態の機能層が製造される。
【００８６】
機能層の製造は、押出工程と、成形工程と、冷却工程とを有している。
まず、帯状をなす溶融状態または軟化状態の機能層３’を押し出す（押出工程）。この押出工程では、押出機２１０に、機能層付レンズ１の構成材料（第２の樹脂材料、光学性粒子等）が装填される。また、機能層付レンズ１の構成材料は、押出機２１０内において、溶融または軟化した状態となっている。ここで、前述したように、第２の樹脂材料が、粘度平均分子量Ｍｖが２００００以上３００００以下のポリカーボネートであった場合、ポリカーボネートおよび光学性粒子が十分に混合された状態となる。そして、この十分に混合された状態でこれらを押し出すことにより、後述する成形工程および冷却工程を経て得られる機能層３では、光学性粒子が均一に分散されたものとなる。
【００８７】
次に、機能層３’の表面を平坦化するとともに、機能層３’を所定の厚さに設定する（成形工程）。本工程は、タッチロール３１０と、冷却ロール３２０との間で行われる。
【００８８】
次に、機能層３’の表面を冷却する（冷却工程）。本工程は、冷却ロール３２０と、後段冷却ロール３３０との間で行われる。
【００８９】
以上の工程を経て、機能層付レンズ１を得ることができる。次に、光学性層の製造方法について説明する。
【００９０】
（光学性層の製造方法）
まず、本製造方法に用いる光学性層製造装置について説明する。
【００９１】
図４に示す光学性層製造装置４００は、樹脂供給部５００と、金型６００とを有している。樹脂供給部５００には、第１の樹脂材料が充填されている。金型６００は、キャビティー６１０と、キャビティー６１０の内外を連通する供給口６２０と、を有する。また、金型６００は、上部材６３０と下部材６４０とで構成され、これらを組立てた組立状態において、光学性層製造装置４００を画成する金型６００が構成される。
【００９２】
以上のような光学性層製造装置４００を用いた光学性層の製造方法により、本実施形態の光学性層が製造される。
【００９３】
光学性層の製造方法は、機能層配置工程と、レンズ材料供給工程とを有している。
まず、上部材６３０と下部材６４０とを分解した状態において、下部材６４０の底面６４１に機能層３を配置する（機能層配置工程）。なお、底面６４１は、湾曲凹面となっており、これにより、湾曲面を形成することができる。この底面６４１の曲率半径は、６．５４ｃｍ以上２００ｃｍ以下であるのが好ましい。
【００９４】
また、機能層３は、可撓性を有しているため、底面６４１の湾曲形状に倣って配置される。
【００９５】
次いで、上部材６３０と下部材６４０とを組立状態とし、供給口６２０を介して、溶融または軟化した状態のレンズ材料を流し込む（レンズ材料供給工程）。この際、前述したように、レンズ層４のポリカーボネート（第１の樹脂材料）の融点が、機能層３のポリカーボネート（第２の樹脂材料）の融点よりも低かった場合、機能層３が熱により過剰に変形してしまうのを抑制することができる。よって、機能層３の厚さを、可及的に均一にすることができる。
【００９６】
そして、溶融または軟化した状態のレンズ材料を冷却することにより、機能層３とレンズ層４とが積層された積層体を得ることができる。
【００９７】
＜第２実施形態＞
図６は、本発明の光学性層（第２実施形態）を備える光学部品の断面図である。
【００９８】
以下、この図を参照して本発明の光学性層および光学部品の第２実施形態について説明するが、前述した実施形態との相違点を中心に説明し、同様の事項はその説明を省略する。
本実施形態は、偏光膜を有すること以外は、前記第１実施形態と同様である。
【００９９】
（機能層付レンズ１Ａ（偏光板））
図６に示すように、機能層付レンズ１Ａは、機能層３に積層された接着剤層１１、偏光膜１２、接着剤層１３および偏光膜保護シート１４をさらに有している。偏光膜１２は、接着剤層１１を介して機能層３に積層されている。また、偏光膜１２の接着剤層１１とは反対側の面には、接着剤層１３を介して偏光膜保護シート１４が積層されている。
【０１００】
偏光膜１２は、入射光（偏光していない自然光）から、所定の一方向に偏光面をもつ直線偏光を取出す機能を有している。これにより、機能層付レンズ１Ａを介して目に入射する入射光は、偏光されたものとなる。
【０１０１】
偏光膜１２の偏光度は、特に限定されないが、例えば、５０％以上１００％以下であるのが好ましく、８０％以上１００％以下であるのがより好ましい。また、偏光膜１２の可視光線透過率は、特に限定されないが、例えば、１０％以上８０％以下であるのが好ましく、２０％以上５０％以下であるのがより好ましい。
【０１０２】
このような偏光膜１２の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【０１０３】
これらの中でも、偏光膜１２は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光膜１２は、耐熱性に優れたものとなるとともに、偏光機能に優れたものとなる。
【０１０４】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【０１０５】
この偏光膜１２の厚さは、特に限定されず、例えば、５μｍ以上６０μｍ以下であるのが好ましく、１０μｍ以上４０μｍ以下であるのがより好ましい。
【０１０６】
接着剤層１１および接着剤層１３を構成する接着剤（または粘着剤）としては、特に限定されず、例えば、アクリル系接着剤、ウレタン系接着剤、エポキシ系接着剤、シリコーン系接着剤等が挙げられる。
【０１０７】
中でも、ウレタン系接着剤が好ましい。これにより、接着剤層１３の透明性、接着強度、耐久性をより優れたものとしつつ、形状変化に対する追従性を特に優れたものとすることができる。
【０１０８】
偏光膜保護シート１４は、偏光膜１２を保護する層であり、例えば、ポリカーボネート等の硬質樹脂で構成されている。
【０１０９】
このような本実施形態によっても、前記第１実施形態と同様の効果が得られるとともに、さらに、偏光機能を有するものとなる。
【０１１０】
以上、本発明の好適な実施形態について説明したが、本発明は、前述したものに限定されるものではなく、本発明の目的を達成できる範囲での変形、改良等は本発明に含まれるものである。
【０１１１】
例えば、本発明の光学性層を構成する各部は、同様の機能を発揮し得る任意の構成のものと置換することができる。
【０１１２】
また、本発明の光学性層は、前述した構成に加え、任意の構成物が付加されていてもよい。
【０１１３】
より具体的には、例えば、本発明の光学性層は、表面を保護する保護層や、中間層、レンズとしての度数を調整する度数調整層等を備えていてもよい。
【実施例】
【０１１４】
以下、実施例に基づいて本発明をより具体的に説明する。
１．光学性層の検討
１−１．光学性層の作成
［実施例１］
［１］まず、１００質量部のビスフェノールＡ型ポリカーボネート（三菱瓦斯化学社製、「ユーピロン  Ｅ２０００Ｆ  Ｅ５１１１」）と、光学性粒子として（日本板硝子社製、品番：メタシャインＭＣ１０２０ＲＳＪＡ１）と、を混合して機能層形成材料を用意した。
【０１１５】
［２］次に、機能層形成材料を、図３に示す機能層製造装置１００の押出機２１０に収納、溶融し、Ｔダイ２２０より押し出し成形を行い、機能層を得た。そして、該機能層をシート成形部３００で冷却、成形し、平均厚さ０．７ｍｍ、平面視で５００ｍｍ×５００ｍｍの矩形状に切り出し、機能層を作成した。
【０１１６】
［３］次に、図４に示す光学性層製造装置４００の下部材６４０の底面６４１に機能層を配置した。このとき、機能層の一方の面の全面が底面６４１に密着した状態とした。
【０１１７】
［４］次に、樹脂供給部５００に第１の樹脂材料として、１００質量部のビスフェノールＡ型ポリカーボネート（三菱瓦斯化学社製、「Ｓ３０００」）を収納、溶融し、溶融状態の第１の樹脂材料を、供給口６２０を介してキャビティー６１０内に供給し、その後、キャビティー６１０内を冷却し、光学性層を得た。
【０１１８】
なお、得られた機能層は、中央部の厚さ（湾曲させた際の頂部）における厚さをＡとし、機能層の縁部における厚さをＢとしたとき、Ａ／Ｂは１．０１０であった。また、機能層のポリカーボネートの粘度平均分子量Ｍｖは、２６０００であり、融点は、２５０℃であり、ＪＩＳ  Ｋ７２１０に準拠して測定されるメルトフローレートが５．３ｇ／１０ｍｉｎであった。また、機能層における光学性粒子の含有量は、０．２ｗｔ％であった。
【０１１９】
また、レンズ層のポリカーボネートの粘度平均分子量Ｍｖは、２１０００であり、融点は、２５０℃であり、ＪＩＳ  Ｋ７２１０に準拠して測定されるメルトフローレートが１５ｇ／１０ｍｉｎであった。
【０１２０】
［実施例２、３］
光学性層の構成を表１に示すように変更したこと以外は、前記実施例１と同様にして実施例２、３の光学性層を得た。
【０１２１】
［比較例１］
Ａ／Ｂが０．９８であったこと以外は、前記実施例１と同様にして比較例１の光学性層を得た。
【０１２２】
［比較例２］
Ａ／Ｂが１．０２であったこと以外は、前記実施例１と同様にして比較例２の光学性層を得た。
【０１２３】
［比較例３］
まず、実施例１と同様にして機能層を得た。次いで、実施例１と同様の材料で構成された、平均厚さ１．３ｍｍ、湾曲曲率８ｃｍのレンズ層を成形した。そして、機能層とレンズ層とを接着剤（三井化学社製「商品名ＬＡ−２３５５」）を用いて接合し、比較例３の光学性層を得た。
【０１２４】
なお、表１中では、Ａ１が、ビスフェノールＡ型ポリカーボネート（三菱瓦斯化学社製、「ユーピロン  Ｅ２０００Ｆ  Ｅ５１１１」）を示し、Ａ２が、ビスフェノールＡ型ポリカーボネート（三菱瓦斯化学社製、「Ｓ３０００」）を示している。また、表１中では、Ｂ１が、（日本板硝子社製、品番：メタシャインＭＣ１０２０ＲＳＪＡ１）を示している。
【０１２５】
１−２．評価
各実施例および各比較例の光学性層を、以下の方法で評価した。
【０１２６】
（光学特性評価（厚さ均一性評価））
レンズの光学中心と上下左右の５点をＨＡＺＥメーターで測定し、ヘイズの最大値から最小値を減算した値を算出し、次のように評価した。
【０１２７】
Ａ：０以上０．０５未満。
Ｂ：０．０５以上０．２未満。
Ｃ：０．２以上０．５未満。
Ｄ：０．５以上。
【０１２８】
（耐久性評価）
光学性層の縁部をペンチで把持して、レンズを破壊し、その断面において機能層とレンズ層とが剥離しているか否かを観察した。そして、次のように評価した。
【０１２９】
Ａ：剥離なし
Ｂ：微小な剥離あり
Ｃ：一部剥離あり 
Ｄ：全体が剥離
【０１３０】
以上のようにして得られた各実施例および各比較例の光学性層における評価結果を、それぞれ、下記の表１に示す。
【０１３１】
【表１】
2019197196.tif 000005
【０１３２】
表１に示したように、各実施例における光学性層では、各比較例以上に優れた光学特性を示し、各比較例に対して満足のいく結果となった。
【符号の説明】
【０１３３】
１０        光学部品
１０’      光学部品
１          機能層付レンズ
１Ａ        機能層付レンズ
２          フレーム
２１        リム部
２２        ブリッジ部
２３        テンプル部
２４        ノーズパッド部
３          機能層
３’        機能層
４          レンズ層
５          装着部
６          ツバ
７          溶融部
１１        接着剤層
１２        偏光膜
１３        接着剤層
１４        偏光膜保護シート
１００      機能層製造装置
２００      シート供給部
２１０      押出機
２２０      Ｔダイ
３００      シート成形部
３１０      タッチロール
３２０      冷却ロール
３３０      後段冷却ロール
４００      光学性層製造装置
５００      樹脂供給部
６００      金型
６１０      キャビティー
６２０      供給口
６３０      上部材
６４０      下部材
６４１      底面
【図１】
2019197196.tif 000006
【図２】
2019197196.tif 000007
【図３】
2019197196.tif 000008
【図４】
2019197196.tif 000009
【図５】
2019197196.tif 000010
【図６】
2019197196.tif 000011
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
全体形状が湾曲形状をなし、眼鏡レンズに用いられる光学性層であって、
第１の樹脂材料を含むレンズ層と、
前記レンズ層の湾曲凸面側に設けられ、入射する光に対して光学的に作用する光学性粒子と、第２の樹脂材料とを有する機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有し、
前記溶融部の平均厚さは、１μｍ以上１００μｍ以下であることを特徴とする光学性層。
【請求項２】
前記機能層の平均厚さは、機能層付レンズの平均厚さの０．５％以上５０％以下である請求項１に記載の光学性層。
【請求項３】
前記機能層の平均厚さは、０．０５ｍｍ以上２ｍｍ以下である請求項１または２に記載の光学性層。
【請求項４】
前記レンズ層の平均厚さは、１ｍｍ以上１５ｍｍ以下である請求項１ないし３のいずれか１項に記載の光学性層。
【請求項５】
前記第１の樹脂材料および前記第２の樹脂材料は、主としてポリカーボネートを含み、
前記第１の樹脂材料のポリカーボネートの粘度平均分子量Ｍｖは、前記第２の樹脂材料のポリカーボネートの粘度平均分子量Ｍｖよりも低い請求項１ないし４のいずれか１項に記載の光学性層。
【請求項６】
前記第１の樹脂材料のポリカーボネートの粘度平均分子量Ｍｖと、前記第２の樹脂材料のポリカーボネートの粘度平均分子量Ｍｖとの差は、２０００以上１３０００以下である請求項５に記載の光学性層。
【請求項７】
前記第１の樹脂材料および前記第２の樹脂材料は、主としてポリカーボネートを含み、
前記第１の樹脂材料のポリカーボネートの、ＪＩＳ  Ｋ７２１０に準拠して測定されるメルトフローレートは、前記第２の樹脂材料のポリカーボネートの、ＪＩＳ  Ｋ７２１０に準拠して測定されるメルトフローレートよりも大きい請求項１ないし６のいずれか１項に記載の光学性層。
【請求項８】
前記第１の樹脂材料のポリカーボネートの、ＪＩＳ  Ｋ７２１０に準拠して測定されるメルトフローレートと、前記第２の樹脂材料のポリカーボネートの、ＪＩＳ  Ｋ７２１０に準拠して測定されるメルトフローレートとの差は、２ｇ／１０ｍｉｎ以上３５ｇ／１０ｍｉｎ以下である請求項７に記載の光学性層。
【請求項９】
請求項１ないし８のいずれか１項に記載の光学性層を備えることを特徴とする光学部品。
【手続補正２】
【補正対象書類名】明細書
【補正対象項目名】０００８
【補正方法】変更
【補正の内容】
【０００８】
このような目的は、下記（１）〜（９）の本発明により達成される。
（１）  全体形状が湾曲形状をなし、眼鏡レンズに用いられる光学性層であって、
第１の樹脂材料を含むレンズ層と、
前記レンズ層の湾曲凸面側に設けられ、入射する光に対して光学的に作用する光学性粒子と、第２の樹脂材料とを有する機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有し、
前記溶融部の平均厚さは、１μｍ以上１００μｍ以下であることを特徴とする光学性層。
【手続補正３】
【補正対象書類名】明細書
【補正対象項目名】００１２
【補正方法】変更
【補正の内容】
【００１２】
（５）  前記第１の樹脂材料および前記第２の樹脂材料は、主としてポリカーボネートを含み、
前記第１の樹脂材料のポリカーボネートの粘度平均分子量Ｍｖは、前記第２の樹脂材料のポリカーボネートの粘度平均分子量Ｍｖよりも低い上記（１）ないし（４）のいずれかに記載の光学性層。
（６）  前記第１の樹脂材料のポリカーボネートの粘度平均分子量Ｍｖと、前記第２の樹脂材料のポリカーボネートの粘度平均分子量Ｍｖとの差は、２０００以上１３０００以下である上記（５）に記載の光学性層。
（７）  前記第１の樹脂材料および前記第２の樹脂材料は、主としてポリカーボネートを含み、
前記第１の樹脂材料のポリカーボネートの、ＪＩＳ  Ｋ７２１０に準拠して測定されるメルトフローレートは、前記第２の樹脂材料のポリカーボネートの、ＪＩＳ  Ｋ７２１０に準拠して測定されるメルトフローレートよりも大きい上記（１）ないし（６）のいずれかに記載の光学性層。
（８）  前記第１の樹脂材料のポリカーボネートの、ＪＩＳ  Ｋ７２１０に準拠して測定されるメルトフローレートと、前記第２の樹脂材料のポリカーボネートの、ＪＩＳ  Ｋ７２１０に準拠して測定されるメルトフローレートとの差は、２ｇ／１０ｍｉｎ以上３５ｇ／１０ｍｉｎ以下である上記（７）に記載の光学性層。
【手続補正４】
【補正対象書類名】明細書
【補正対象項目名】００１３
【補正方法】変更
【補正の内容】
【００１３】
（９）  上記（１）ないし（８）のいずれかに記載の光学性層を備えることを特徴とする光学部品。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
全体形状が湾曲形状をなし、眼鏡レンズに用いられる光学性層であって、
主としてポリカーボネートを含む第１の樹脂材料を含むレンズ層と、
前記レンズ層の湾曲凸面側に設けられ、入射する光に対して光学的に作用する光学性粒子と、主としてポリカーボネートを含む第２の樹脂材料とを含む機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有し、
前記溶融部の平均厚さは、１μｍ以上１００μｍ以下であり、
前記第１の樹脂材料のポリカーボネートの、ＪＩＳ  Ｋ７２１０に準拠して測定されるメルトフローレートは、前記第２の樹脂材料のポリカーボネートの、ＪＩＳ  Ｋ７２１０に準拠して測定されるメルトフローレートよりも大きく、
前記第１の樹脂材料のポリカーボネートの、ＪＩＳ  Ｋ７２１０に準拠して測定されるメルトフローレートと、前記第２の樹脂材料のポリカーボネートの、ＪＩＳ  Ｋ７２１０に準拠して測定されるメルトフローレートとの差は、２ｇ／１０ｍｉｎ以上３５ｇ／１０ｍｉｎ以下であることを特徴とする光学性層。
【請求項２】
前記機能層の平均厚さは、機能層付レンズの平均厚さの０．５％以上５０％以下である請求項１に記載の光学性層。
【請求項３】
前記機能層の平均厚さは、０．０５ｍｍ以上２ｍｍ以下である請求項１または２に記載の光学性層。
【請求項４】
前記レンズ層の平均厚さは、１ｍｍ以上１５ｍｍ以下である請求項１ないし３のいずれか１項に記載の光学性層。
【請求項５】
前記第１の樹脂材料および前記第２の樹脂材料は、主としてポリカーボネートを含み、
前記第１の樹脂材料のポリカーボネートの粘度平均分子量Ｍｖは、前記第２の樹脂材料のポリカーボネートの粘度平均分子量Ｍｖよりも低い請求項１ないし４のいずれか１項に記載の光学性層。
【請求項６】
前記第１の樹脂材料のポリカーボネートの粘度平均分子量Ｍｖと、前記第２の樹脂材料のポリカーボネートの粘度平均分子量Ｍｖとの差は、２０００以上１３０００以下である請求項５に記載の光学性層。
【請求項７】
請求項１ないし６のいずれか１項に記載の光学性層を備えることを特徴とする光学部品。
【手続補正２】
【補正対象書類名】明細書
【補正対象項目名】０００８
【補正方法】変更
【補正の内容】
【０００８】
このような目的は、下記（１）〜（７）の本発明により達成される。
（１）  全体形状が湾曲形状をなし、眼鏡レンズに用いられる光学性層であって、
主としてポリカーボネートを含む第１の樹脂材料を含むレンズ層と、
前記レンズ層の湾曲凸面側に設けられ、入射する光に対して光学的に作用する光学性粒子と、主としてポリカーボネートを含む第２の樹脂材料とを含む機能層と、を備え、
前記機能層の湾曲形状の頂部における厚さをＡとし、前記機能層の縁部における厚さをＢとしたとき、Ａ／Ｂは、０．９８５以上１．０１５以下であり、
前記レンズ層と前記機能層との境界部に、前記第１の樹脂材料と前記第２の樹脂材料とが溶融されて結合した溶融部を有し、
前記溶融部の平均厚さは、１μｍ以上１００μｍ以下であり、
前記第１の樹脂材料のポリカーボネートの、ＪＩＳ  Ｋ７２１０に準拠して測定されるメルトフローレートは、前記第２の樹脂材料のポリカーボネートの、ＪＩＳ  Ｋ７２１０に準拠して測定されるメルトフローレートよりも大きく、
前記第１の樹脂材料のポリカーボネートの、ＪＩＳ  Ｋ７２１０に準拠して測定されるメルトフローレートと、前記第２の樹脂材料のポリカーボネートの、ＪＩＳ  Ｋ７２１０に準拠して測定されるメルトフローレートとの差は、２ｇ／１０ｍｉｎ以上３５ｇ／１０ｍｉｎ以下であることを特徴とする光学性層。
【手続補正３】
【補正対象書類名】明細書
【補正対象項目名】００１２
【補正方法】変更
【補正の内容】
【００１２】
（５）  前記第１の樹脂材料および前記第２の樹脂材料は、主としてポリカーボネートを含み、
前記第１の樹脂材料のポリカーボネートの粘度平均分子量Ｍｖは、前記第２の樹脂材料のポリカーボネートの粘度平均分子量Ｍｖよりも低い上記（１）ないし（４）のいずれかに記載の光学性層。
（６）  前記第１の樹脂材料のポリカーボネートの粘度平均分子量Ｍｖと、前記第２の樹脂材料のポリカーボネートの粘度平均分子量Ｍｖとの差は、２０００以上１３０００以下である上記（５）に記載の光学性層。
【手続補正４】
【補正対象書類名】明細書
【補正対象項目名】００１３
【補正方法】変更
【補正の内容】
【００１３】
（７）  上記（１）ないし（６）のいずれかに記載の光学性層を備えることを特徴とする光学部品。